КОМПОЗИЦИЯ ДЛЯ ПОДГОТОВКИ ПОВЕРХНОСТИ, СПОСОБ ПРИГОТОВЛЕНИЯ УКАЗАННОЙ КОМПОЗИЦИИ И СПОСОБ ПОДГОТОВКИ ПОВЕРХНОСТИ

50
1. Композиция для подготовки поверхности, включающая частицы фосфата двухвалентного или трехвалентного металла и имеющая рН в диапазоне от 3 до 12, причем диаметр D частиц фосфата двухвалентного или трехвалентного металла составляет 3 мкм или менее, и при этом указанная композиция для подготовки поверхности содержит аминопроизводное, молекулярная масса которого составляет 1000 или менее.
2. Композиция для подготовки поверхности по п.1, в которой частицы фосфата двухвалентного или трехвалентного металла представляют собой частицы фосфата цинка.
3. Композиция для подготовки поверхности по п.1 или 2, в которой аминопроизводное представляет собой производное гидроксиламина, содержащее в молекуле по меньшей мере одну гидроксильную группу.
4. Композиция для подготовки поверхности по п.1, дополнительно включающая слоистый глинистый минерал.
5. Композиция для подготовки поверхности по п.1, дополнительно включающая хелатирующий агент.
6. Композиция для подготовки поверхности по п.1, дополнительно включающая фенольное соединение.
7. Способ приготовления композиции для подготовки поверхности, включающий операцию мокрого измельчения сырья, представляющего собой фосфат двухвалентного или трехвалентного металла, в дисперсионной среде в присутствии аминопроизводного, молекулярная масса которого составляет 1000 или менее.
8. Композиция для подготовки поверхности, полученная способом по п.7.
9. Способ подготовки поверхности, включающий операцию осуществления контакта композиции для подготовки поверхности по пп.1-6 или 8 с поверхностью металлического материала.